"布地を処理するための抗微生物組成物であって、当該抗微生物組成物は液体であり、かつ当該抗微生物組成物は水および金属/ポリマー錯体を含み、当該組成物のpHは6.5以下であり;前記金属/ポリマー錯体の濃度は当該組成物の重量を基準にして0.005重量~0.1重量であり;前記金属は銅、銀、金、錫、亜鉛およびこれらの組み合わせから選択され;前記ポリマーは残基A、残基B、残基C、残基Dおよびこれらの組み合わせから選択されるモノマー残基を含み;前記ポリマーは前記ポリマーの重量を基準にして99.5重量以下の残基Bの残基を含み;残基Aはであり、残基Bはであり、残基Cはであり、残基Dは架橋性モノマーの残基であり、XはN、OおよびSから選択される少なくとも1つのヘテロ原子を有する不飽和もしくは芳香族複素環であり;cは0もしくは1であり;R1はH、CH3および-CO2R4から選択され;R4はH、CH3、C2H5、C3-C24アルキルから選択され;R2はH、CH3、C2H5、フェニル、-CH2CO2R5および-CO2R5から選択され;R5は下記I~Vから選択され、R11はH、メチルおよびフェニルから選択され;nは1~20の整数であり;YはOH、SO3ZおよびXから選択され;ZはH、ナトリウム、カリウムおよびNH4から選択され;ただし、ポリマーにおける残基Bのモノマー残基が0重量および残基Cのモノマー残基が0重量の場合には、R2は-CH2CO2R5もしくは-CO2R5であり、R5はVであり、かつYはXである;R3はH、メチル、フェニル、スルホン化フェニル、フェノール、アセタート、ヒドロキシル、フラグメントO-R1R1は上で定義される通りである、-CO2R12および-CONR6R7から選択され;R6およびR7は独立して、H、メチル、エチル、CCH32CH2SO3ZZは上で定義される通りである、C3-C8アルキルおよび結合環構造から選択され、並びにR12はH、CH3、C2H5およびC3-C24アルキルから選択され;R8およびR9は独立して水素、メチル、エチルおよびC3-C4アルキルから選択され;R10はC1-C8アルキル、C2-C8アルケニル、C6-C10不飽和非環式、C6-C10環式、C6-C10芳香族、C2-C4アルキレンオキシド、およびポリC2-C4アルキレンbオキシドから選択され;bは2~20の整数である;組成物。前記金属が銀である請求項1に記載の組成物。前記ポリマーがビニルイミダゾールの1以上の残基を含む請求項1に記載の組成物。前記金属が銀である請求項3に記載の組成物。布地の全部もしくは一部分を請求項1に記載の組成物中に沈め、次いで前記布地を前記組成物から取り出し、次いで前記布地を乾燥させるか、もしくは前記布地を乾燥可能にすることを含む、布地を仕上げる方法。前記金属が銀である請求項5に記載の方法。前記ポリマーがビニルイミダゾールの1以上の残基を含む請求項5に記載の方法。前記金属が銀である請求項5に記載の方法。1種以上の金属/ポリマー錯体を含み、かつ消耗方法を使用する布地仕上げに好適である組成物を提供することが望まれている。本発明の第1の形態においては、布地を処理するための抗微生物組成物が提供され、当該抗微生物組成物は液体であり、かつ当該抗微生物組成物は水および金属/ポリマー錯体を含み、当該組成物のpHは6.5以下であり;前記金属/ポリマー錯体の濃度は当該組成物の重量を基準にして0.005重量~0.1重量であり;前記金属は銅、銀、金、スズ、亜鉛およびこれらの組み合わせから選択され;前記ポリマーは残基A、残基B、残基C、残基Dおよびこれらの組み合わせから選択されるモノマー残基を含み;前記ポリマーは前記ポリマーの重量を基準にして99.5重量以下の残基Bの残基を含み;残基Aはであり、残基Bはであり、残基Cはであり、残基Dは架橋性モノマーの残基であり、XはN、OおよびSから選択される少なくとも1つのヘテロ原子を有する不飽和もしくは芳香族複素環であり;cは0もしくは1であり;R1はH、CH3および-CO2R4から選択され;R4はH、CH3、C2H5、C3-C24アルキルから選択され;R2はH、CH3、C2H5、フェニル、-CH2CO2R5および-CO2R5から選択され;R5は下記I~Vから選択され、R11はH、メチルおよびフェニルから選択され;nは1~20の整数であり;YはOH、SO3ZおよびXから選択され;ZはH、ナトリウム、カリウムおよびNH4から選択され;ただし、ポリマーにおける残基Bのモノマー残基が0重量および残基Cのモノマー残基が0重量の場合には、R2は-CH2CO2R5もしくは-CO2R5であり、R5はVであり、かつYはXである;R3はH、メチル、フェニル、スルホン化フェニル、フェノール、アセタート、ヒドロキシル、フラグメントO-R1R1は上で定義される通りである、-CO2R12および-CONR6R7から選択され;R6およびR7は独立して、H、メチル、エチル、CCH32CH2SO3ZZは上で定義される通りである、C3-C8アルキルおよび結合環combinedring構造から選択され、並びにR12はH、CH3、C2H5およびC3-C24アルキルから選択され;R8およびR9は独立して水素、メチル、エチルおよびC3-C4アルキルから選択され;R10はC1-C8アルキル、C2-C8アルケニル、C6-C10不飽和非環式、C6-C10環式、C6-C10芳香族、C2-C4アルキレンオキシド、およびポリC2-C4アルキレンbオキシドから選択され;bは2~20の整数である。本発明の第2の形態においては、布地の全部もしくは一部分を第1の形態の組成物中に沈め、次いで前記布地を前記組成物から取り出し、次いで前記布地を乾燥させるか、もしくは前記布地を乾燥可能にすることを含む、布地を仕上げる方法が提供される。本明細書において使用される場合、2つの数の比率がX以上:1と称される場合には、その比率はY:1の値ここで、YはXに等しいかもしくはより大きいを有することを意味する。同様に、2つの数の比率がW以下:1と称される場合には、その比率はZ:1の値ここで、ZはWに等しいかもしくはより小さいを有することを意味する。本明細書において使用される場合、液体は15°C~85°Cの温度範囲にわたって1気圧で液体状態である組成物である。本明細書において使用され、TextbookofPolymerScience第2版、1971においてFWBillmeyer,JR.によって定義されるように、ポリマーは、より小さな化学繰り返し単位の反応生成物からなる相対的に大きな分子である。ポリマーは線状、分岐、星形、ループ、超分岐、架橋またはこれらの組み合わせである構造を有することができ;ポリマーは単一種の繰り返し単位を有することができホモポリマー、またはポリマーは2種以上の繰り返し単位を有することができるコポリマー。コポリマーはランダム、シークエンス、ブロック、他の配列で、またはこれらの混合もしくは組み合わせで配列された様々な種類の繰り返し単位を有することができる。ポリマー分子量は標準の方法、例えば、サイズ排除クロマトグラフィSEC、ゲル浸透クロマトグラフィ、すなわちGPCとも称されるによって測定されうる。概して、ポリマーは1,000以上の重量平均分子量Mwを有する。ポリマーは極端に高いMwを有することができ;あるポリマーは1,000,000を超えるMwを有し;典型的なポリマーは1,000,000以下のMwを有する。あるポリマーは架橋されており、架橋ポリマーは無限のMwを有すると見なされる。あるポリマーはMn数平均分子量によって特徴付けられる。本明細書において使用される場合、ポリマーの重量とはポリマーの乾燥重量を意味する。互いに反応してポリマーの繰り返し単位を形成することができる分子は本明細書においてはモノマーと称される。各モノマーは重合反応によるポリマーへの組み込みの後で、そのポリマーに含まれるモノマーの残基となる。本明細書において使用される場合、用語繊維または布地繊維textilefiberは、紡いで糸にすることができる物質か、あるいは接着によりまたは例えば織ったり、編んだり、組んだり、フェルト化したり、撚ったり、若しくは絡ませることをはじめとするさまざまな方法で織り交ぜることにより布地にすることができる物質の単位を意味する。本明細書において使用される場合、用語糸yarnは、製織、編組、ブレーディング、縮充、加撚、ウェビング、または他の布地を造る方法に好適な形態の布地繊維のより糸を意味する。本明細書において使用される場合、用語布地fabricは、天然または人造の繊維、糸またはその代替物から、あるいはこれと組み合わせた、織物材料、不織材料、編まれた材料もしくはフェルト化材料を意味する。本明細書において使用される場合、用語処理された布地とは本発明の仕上剤で処理された布地をいう。本明細書において使用される場合、用語金属/ポリマー錯体とは、組成物中に金属原子およびポリマーが両方とも存在している組成物をいう。本発明は特定の理論に限定されるものではないが、本明細書に記載される本発明の組成物においては、ポリマーに共有結合している少なくとも1つのリガンドと金属原子とが、少なくとも1つの金属-リガンド結合を形成していると考えられる。本明細書において使用される場合、用語アルキルは、直鎖、分岐鎖および環式アルキル基のいずれも包含する。本明細書において使用される場合、用語アルケニルは、直鎖および分岐鎖アルケニル基のどちらも包含する。本明細書において使用される用語メタアクリラートは、メタクリラートおよびアクリラートのどちらも包含する。用語抗微生物とは、本明細書においては、バクテリアおよび真菌を初めとする微生物を殺し、微生物の成長を抑制し、もしくは微生物の成長を制御することができることを意味する。本発明の抗微生物組成物によって影響を受ける微生物には、これに限定されないが、オーレオバシディウムプルランスAureobasidiumpullulans、バチルスセレウスBacilluscereus、バチルスチューリンゲンシスBacillusthuringiensis、ケトミウムグロボスムChaetomiumglobosum、エンテロバクターエアロゲネスEnterobacteraerogines、大腸菌Escherichiacoli、グリオクラドタムビレンスGliocladtumvirens、クレブシエラニューモニアエKlebsiellapneumoniae、レジオネラニューモフィラLegionellapneumpophila、リステリアモノサイトゲネスListeriamonocytogenes、マイコバクテリウムツベルクローシスMycobacteriumtuberculosis、ポルフィロモナスジンジバリスPorphyromonasgingivalis、プロテウスミラビリスProteusmirabilis、プロテウスブルガリスProteusvulgaris、シュードモナスエルジノーサPseudomonasaeruginosa、出芽酵母Saccharomycescerevisiae、サルモネラガリナラムSalmonellagallinarum、サルモネラティフィムリウムSalmonellatyphimurium、黄色ブドウ球菌Staphylococcusaureus、スタフィロコッカスエピデルミディスStaphylococcusepidermidis、ストレプトコッカスアガラクチアエStreptococcusagalactiae、ストレプトコッカスフェーカリスStreptococcusfaecalis、ストレプトコッカスミュータンスStreptococcusmutans、トリコフィトンマルムステンTrycophytonmalmsten、ビブリオパラヘモリティカスVibrioparahaemolyticus、スタキボトリスStachybotrys、アスペルギルスニガーAspergillusniger、カンジダアルビカンスCandidaalbicans、およびペニシリウムフニクロサムPenicilliumfuniculosumが挙げられる。他に特定されない限りは、本明細書において論じられる温度は摂氏度°Cであり、パーセンテージに関する言及は重量基準であり、ppmは100万あたりの重量部を意味する。本発明において、基Xとして使用するのに好適な不飽和もしくは芳香族複素環には、例えば、ある程度の不飽和を有する5~7員の複素環;N、OおよびS原子から選択される少なくとも1つのヘテロ原子を有する芳香族複素環;このような複素環の異性体およびこの組み合わせが挙げられる。さらに、好適な複素環には、例えば、5~7員の複素環が一緒に縮合されて、より大きな9~14員のN、OもしくはS原子の少なくとも1つを有する複素環を形成しているもの;このような複素環の異性体およびこの組み合わせが挙げられる。本発明での使用に好適なさらなる複素環には、5~7員の複素環が炭素環と縮合されてより大きな9~14員の複素環を形成しているものが挙げられる。好ましい実施形態においては、本発明の抗微生物組成物には、イミダゾール;チオフェン;ピロール;オキサゾール;チアゾール;およびそれぞれの異性体例えば、チアゾール-4-イル、チアゾール-3-イルおよびチアゾール-2-イル;テトラゾール;ピリジン;ピリダジン;ピリミジン;ピラジン;アゾール;インダゾール;トリアゾール;およびそれぞれの異性体例えば、1,2,3-トリアゾールおよび1,2,4-トリアゾール;並びにその組み合わせ、例えば、イミダゾール1,2,3-トリアゾール-1,2,4-トリアゾール;ベンゾトリアゾール;メチル-ベンゾトリアゾール;ベンゾチアゾール;メチルベンゾチアゾール;ベンゾイミダゾールおよびメチルベンゾイミダゾールから選択される複素環基を含むポリマーを含む。これらの実施形態の好ましい形態においては、抗微生物組成物はイミダゾール、ベンゾトリアゾールおよびベンゾイミダゾールから選択される複素環基を含むポリマーを含む。これらの実施形態のより好ましい形態においては、抗微生物組成物はイミダゾール基を含むポリマーを含む。本発明の好ましい実施形態においては、抗微生物組成物は、少なくとも1種の複素環基含有モノマーの残基残基Bおよび少なくとも1種の複素環基非含有モノマーの残基残基Aを含むポリマーを含む。これらの実施形態の好ましい形態においては、複素環基含有モノマー:複素環基非含有モノマーの比率は95:5~5:95、好ましくは80:20~20:80、より好ましくは60:40~40:60である。これらの実施形態の好ましい形態においては、少なくとも1種の複素環基含有モノマーはビニルイミダゾールである。本発明の好ましい実施形態においては、抗微生物組成物は、銀と錯形成した複素環基含有モノマーを含むポリマーを含む。これらの実施形態の好ましい形態においては、複素環基含有モノマー:銀の重量比は、95:5~5:95、好ましくは90:10~10:90、より好ましくは80:20~20:80である。これらの実施形態の好ましい形態においては、銀:複素環基含有モノマーのモル比は、10:1~1:10、好ましくは4:1~1:4、より好ましくは2:1~1:2である。これらの実施形態の好ましい形態においては、複素環基含有モノマーはビニルイミダゾールである。残基Aを生じさせる好ましいモノマーには、メタアクリル酸、メタアクリル酸の置換および非置換エステル、メタアクリル酸の置換および非置換アミド、他のビニルモノマー並びにこれらの混合物が挙げられる。より好ましいのは、メタアクリル酸、メタアクリル酸のC1~C8アルキルエステルおよびこれらの混合物である。より好ましいのは、メタアクリル酸とメタアクリル酸の非置換C1~C8アルキルエステルの1種以上との混合物である。残基Aの好ましい量は、ポリマーの重量を基準にして少なくとも10重量、より好ましくは少なくとも20重量、より好ましくは少なくとも30重量、より好ましくは少なくとも40重量である。残基Aの好ましい量は、ポリマーの重量を基準にして80重量以下、より好ましくは70重量以下、より好ましくは60重量以下である。残基Bの好ましい量は、ポリマーの重量を基準にして少なくとも10重量、より好ましくは少なくとも20重量、より好ましくは少なくとも30重量、より好ましくは少なくとも35重量である。残基Bの量は、ポリマーの重量を基準にして99.5重量以下、好ましくは80重量以下、より好ましくは70重量以下、より好ましくは60重量以下、より好ましくは50重量以下である。本発明の好ましい実施形態においては、抗微生物組成物は1種以上の架橋性モノマーの残基すなわち残基Dを含むポリマーを含む。これらの実施形態の好ましい形態においては、ポリマーは、ポリマーの重量を基準にして少なくとも0.5重量、より好ましくは少なくとも2重量、より好ましくは少なくとも5重量、より好ましくは少なくとも8重量の量で1種以上の架橋性モノマーの残基を含む。これらの実施形態の好ましい形態においては、ポリマーは、ポリマーの重量を基準にして60重量以下、より好ましくは50重量以下、より好ましくは40重量以下、より好ましくは30重量以下、より好ましくは20重量以下の量で1種以上の架橋性モノマーの残基を含む。残基Dを生じさせるために本発明において使用するのに好ましい架橋性モノマーには、抗微生物組成物の物理的および化学的安定性がこの架橋性モノマーの組み込みによって実質的に影響を受けないことを条件として、既知の架橋性モノマーが挙げられる。本発明の好ましい実施形態においては、抗微生物組成物はアリルメタクリラートALMA;ジビニルベンゼンDVB;エチレングリコールジアクリラートEGDA;エチレングリコールジメタクリラートEGDMA;1,3-ブタンジオールジメタクリラートBGDMA;ジエチレングリコールジメタクリラートDEGDMA;トリプロピレングリコールジアクリラートTRPGDA;トリメチロールプロパントリメタクリラートTMPTMA;トリメチロールプロパントリアクリラートTMPTAおよびその組み合わせから選択される多官能性メタアクリラートモノマーの残基を含むポリマーを含むことができる。これら実施形態の好ましい形態においては、抗微生物組成物は、TMPTMA、TMPTAおよびその組み合わせから選択される架橋剤を含むポリマーを含む。これらの実施形態の最も好ましい形態においては、抗微生物組成物は、TMPTAの残基を含むポリマーを含む。本発明の好ましい実施形態においては、抗微生物組成物は、200nm未満;好ましくは150nm未満;より好ましくは100nm未満;より好ましくは75nm未満;より好ましくは50nm未満;より好ましくは25nm未満;より好ましくは20nm未満;より好ましくは15nm未満;より好ましくは10nm未満;より好ましくは8nm未満;より好ましくは5nm未満の平均粒子サイズを示す。本発明の好ましい実施形態においては、抗微生物組成物は1nmを超える平均粒子サイズを示す。本発明の好ましい実施形態においては、抗微生物組成物は、500,000未満;好ましくは100,000未満;より好ましくは50,000未満;より好ましくは10,000未満;より好ましくは5,000未満の数平均分子量を示すポリマーを含む。本発明の好ましい実施形態においては、抗微生物組成物は、1,000より大きい数平均分子量を示すポリマーを含む。本発明の好ましい実施形態においては、抗微生物組成物はポリマーと錯形成した金属を含み、この金属は銅、銀、金、錫、亜鉛およびその組み合わせから選択される。これらの実施形態の好ましい形態においては、金属は銅、銀、金およびその組み合わせから選択される。これらの実施形態のより好ましい形態においては、金属は銅、銀およびその組み合わせから選択される。これらの実施形態のより好ましい形態においては、金属は亜鉛と銀の組み合わせである。これらの実施形態のより好ましい形態においては、金属は銀である。本発明の好ましい実施形態においては、抗微生物組成物は、抗微生物組成物の重量を基準にして、重量で少なくとも20ppm、より好ましくは少なくとも30ppm、より好ましくは少なくとも50ppmの量で金属を含む。本発明の好ましい実施形態においては、抗微生物組成物は、抗微生物組成物の重量を基準にして、15重量以下、より好ましくは5重量以下、より好ましくは10重量以下、より好ましくは3重量以下、より好ましくは1重量以下、より好ましくは0.3重量以下、より好ましくは0.1重量以下、より好ましくは0.03重量以下の量で金属を含む。金属/ポリマー錯体の好ましい量は、組成物の重量を基準にして少なくとも0.005重量、より好ましくは少なくとも0.01重量である。金属/ポリマー錯体の好ましい量は、組成物の重量を基準にして0.5重量以下、より好ましくは0.2重量以下、より好ましくは0.1重量以下である。本発明の好ましい実施形態においては、抗微生物組成物中の金属は銀である。本発明のある実施形態においては、抗微生物組成物は亜鉛と銀との組み合わせを含む。これらの実施形態のある形態においては、抗微生物組成物は0.3重量~40重量の銀と1重量~15重量の亜鉛とを含む。本発明の好ましい実施形態においては、抗微生物組成物は銀と錯体形成したビニルイミダゾールコポリマーを含む。本明細書において使用される場合、用語銀は、本発明の抗微生物組成物中に組み入れられる銀金属を意味する。抗微生物組成物中に組み入れられる銀の酸化状態Ag0、Ag1またはAg2に関して拘束されることを望まないが、脱イオン水DI中の硝酸銀のような銀溶液中でポリマーを洗浄することにより、銀を抗微生物組成物に添加することができる。DI以外に、他の液体媒体、例えば水、水性緩衝溶液および有機溶液、例えば、ポリエーテルまたはアルコールも使用できる。銀の他の供給源としては、これらに限定されないが、酢酸銀、クエン酸銀、ヨウ化銀、乳酸銀、ピクリン酸銀および硫酸銀が挙げられる。これらの溶液中の銀の濃度は、既知量の銀を抗微生物組成物に添加するために必要な濃度から飽和銀溶液まで変化し得る。本発明のある実施形態においては、仕上げ剤は場合によっては1種以上の有機抗微生物剤すなわち、金属を含まない抗微生物剤をさらに含むことができる。好適な有機抗微生物剤には、抗微生物組成物の物理的および化学的安定性がこの組み込みによって実質的に影響を受けないことを条件として、従来の抗微生物剤が挙げられうる。これらの実施形態のある形態においては、抗微生物剤は、3-イソチアゾロン;3-ヨード-2-プロピニルブチルカルバメート;2-ブロモ-2-ニトロプロパンジオール;グルタルジアルデヒド;2-n-オクチル-3-イソチアゾロン;ナトリウム2-ピリジンチオール-1-オキシド;p-ヒドロキシ安息香酸アルキルエステル;トリスヒドロキシメチルニトロメタン;ジメチロール-ジメチル-ヒダントイン;ベンズイソチアゾロン;および2,4,4’-トリクロロ-2’-ヒドロキシ-ジフェニルエーテルから選択されうる。本発明のある実施形態においては、仕上げ剤は場合によっては消毒剤をさらに含むことができる。好適な消毒剤には、抗微生物組成物の物理的および化学的安定性がこの組み込みによって実質的に影響を受けないことを条件として、従来の消毒剤が挙げられる。これらの実施形態のある形態においては、消毒剤は、第四アンモニウム消毒剤、フェノール系消毒剤、ハライドベースの消毒剤およびその組み合わせから選択されうる。これらの実施形態のある形態においては、消毒剤は、塩素ベースの消毒剤および臭素ベースの消毒剤から選択されうる。これらの実施形態のある形態においては、消毒剤はN-ハラミン、漂白剤、ヒダントインおよびその組み合わせから選択されうる。本発明の好ましい実施形態においては、処理された布地は、処理された布地の重量を基準にして、重量で少なくとも10ppm、より好ましくは少なくとも30ppm、より好ましくは少なくとも100ppmの当初適用金属濃度を示す。本発明の好ましい実施形態においては、処理された布地は、処理された布地の重量を基準にして、重量で1,000ppm以下、より好ましくは500ppm以下の当初適用金属濃度を示す。布地は好適には任意の組成で任意の構造の複数の繊維を含む。例えば、本発明のある実施形態においては、布地はニット材料、織物材料、不織材料もしくはこららの組み合わせでありうる。これらの実施形態のいくつかの形態においては、布地は不織材料を含むことができる。布地に含まれる繊維はあらゆる種類のものであってよい。好適な繊維には、天然繊維すなわち、植物もしくは動物ソースからのもの、合成有機繊維および無機繊維が挙げられる。本発明に関する使用に好適な天然繊維には、例えば、絹、木綿、ウール、亜麻、毛皮、毛髪、セルロース、ラミー、麻、リネン、木材パルプおよびその組み合わせが挙げられうる。本発明に関する使用に好適な合成繊維は、例えば、ポリオレフィン、例えば、ポリエチレン、ポリプロピレンおよびポリブチレン;ハロゲン化ポリマー、例えば、ポリ塩化ビニル;ポリアラミド、例えば、ポリ-p-フェニレンテレフタルアミド例えば、DuPontから入手可能なKevlar登録商標繊維;ポリ-m-フェニレンテレフタルアミド例えば、DuPontから入手可能なNomex登録商標繊維;メラミンおよびメラミン誘導体例えば、BasofilFibers,LLCから入手可能なBasofil登録商標繊維;ポリエスエル、例えば、ポリエチレンテレフタラート、ポリエステル/ポリエーテル:ポリアミド、例えば、ナイロン6、およびナイロン6,6;ポリウレタン、例えば、Noveonから入手可能なTecophilic登録商標脂肪族熱可塑性ポリウレタン;アセタート;レーヨンアクリル;およびその組み合わせをはじめとする物質に由来することができる。本発明に関する使用に好適な無機繊維としては、例えば、ガラス繊維、ボロン繊維およびロックウールが挙げられうる。本発明の好ましい実施形態においては、繊維は綿;ナイロン-6;ナイロン-6,6;ポリプロピレン;ポリエチレンテレフタラート;およびこれらの混合物が挙げられる。本発明の抗微生物組成物は液体であり、かつ本発明の抗微生物組成物は水を含む。本発明のある実施形態においては、抗微生物組成物は1種以上の低分子量有機溶媒も含むことができる。これらの実施形態のある形態においては、低分子量有機溶媒には、例えば、エタノール、メタノール、n-プロパノール、イソプロパノールおよびこれらの混合物が挙げられうる。本発明の好ましい実施形態においては、抗微生物組成物は、抗微生物組成物の重量を基準にして、少なくとも50重量、好ましくは少なくとも75重量、より好ましくは少なくとも85重量、より好ましくは少なくとも90重量、より好ましくは少なくとも95重量の量の水を含む。本発明の組成物は6.5以下、好ましくは5.5以下のpHを有する。本発明の組成物は好ましくは、3以上、より好ましくは4以上のpHを有する。本発明の抗微生物組成物の用途の1つは、消耗方法を使用して布地に金属/ポリマー錯体を適用するための処理溶液としてである。この方法は、布地物品の全部もしくは一部分を抗微生物組成物中に沈めることを伴う。好ましい実施形態においては、抗微生物組成物の重量:浸漬前で乾燥していたときの布地の沈められる部分が有する重量の比率は5以上:1、より好ましくは10以上:1、より好ましくは15以上:1である。好ましい実施形態においては、抗微生物組成物の重量:浸漬前で乾燥していたときの布地の沈められる部分が有する重量の比率は50以下:1、より好ましくは30以下:1、より好ましくは25:1である。本発明の実施において、布地への抗微生物組成物の適用の後で、布地は乾燥させられるか、または乾燥可能にされる。処理された布地の乾燥は水分および他の揮発性成分を布地から除く目的を果たす。処理された布地は、例えば、対流乾燥、接触乾燥、放射乾燥およびこれらの組み合わせから選択される技術を用いて乾燥させられうる。本発明の処理された布地は、抗微生物特性が付与される様々な材料、例えば、衣類、衣類用芯地、室内装飾品、カーペット、詰め物、天井タイル、防音タイル、裏張り、壁装材、屋根葺き材、家庭用包装材、断熱材、寝具、布巾、タオル、手袋、敷物、フロアマット、カーテン、食卓用リネン、布製バッグ、天幕、乗物用カバー、ボート用カバー、テント、農業用カバー、ジオテキスタイル、自動車用ヘッドライナー、濾過媒体、ダストマスク、繊維充填材、封筒、タグ、ラベル、おむつ、婦人衛生用品例えば、生理用ナプキン、タンポン、ランドリーエイド例えば、布ドライヤーシート、創傷処置製品および医療品例えば、滅菌ラップ、キャップ、ガウン、マスク、ドレーピングなどにおいて有利に使用されうる。以下の実施例においては、本発明者は溶液の重量を基準にして22重量のアクリル系ポリマー、3重量の銀、3重量の硝酸アンモニウム、エタノール42重量、水22重量および水酸化アンモニウム6重量およびブタノール2重量を含む溶液銀-ポリマー溶液と表示を使用した。上記ポリマーはポリマーの重量を基準にして45重量のアクリル酸ブチル、45重量のビニルイミダゾールおよび5重量のアクリル酸であった。実施例1~6水道水に、示された量のSilvaDur商標ET表1を参照を得tんかし、これにより上述の銀-ポリマー溶液を形成した。この溶液に、氷酢酸を添加して、pHを表1に示される値に調節した。この溶液に、20:1の溶液/布地重量比を得るのに充分な布地を導入した。処理浴の温度は表1に示される温度まで上げられた。溶液対布地の重量比を計算するための布地の重量は溶液に沈める前の乾燥布地の重量である。布地は20分間、示された温度で溶液中に沈められたままにされた。以下に示されるは、溶液の濃度を基準にした重量での、溶液中の錯体の濃度である。Tは温度である。目標は、溶液中の銀の全てが布地上に堆積されるとの仮定に基づいた、布地上に存在するように計算される銀の処理された布地の重量を基準にした重量での量である。布地は綿もしくはポリエチレンテレフタラートPETであった。溶液が冷却され、布地は絞られ、乾燥させられた。XRFX線蛍光分光分析によって、布地における銀の量が決定された。いくつかのサンプルにおいては、処理された布の別のセクションが処理の均一さを決定するために分析された。回収された溶液中の銀の量はICP-AES誘導結合プラズマ原子発光分析法によって決定された。表1におけるデータは有意な量の銀が消耗方法によって布地に移されることを示す。これは実施例1および2において、消耗方法の後の溶液の分析が非常にわずかな銀しか示さなかったという事実によって裏付けられる。"